(57)【要約】【課題】柔軟性及び耐塩素水性で優れていると共に、管の断面寸法と耐熱間内圧クリープ性能とをＪＩＳの規格に適合させることで汎用性にも優れている給水給湯用樹脂管を提供すること。【解決手段】給水給湯用樹脂管は、径方向に複数の層を有する多層管であって、前記複数の層のうち最内層は、密度が０．９４ｇ／ｃｍ３より大きい架橋ポリエチレンを主成分とするとともに、径方向の厚さが０．６ｍｍ以上であり、他の一層として、前記最内層より外層側に配置されるとともに、密度が０．９２５〜０．９３５ｇ／ｃｍ３の架橋ポリエチレンを主成分とする層を有し、３点曲げ試験において測定された荷重が２００Ｎ以下である。【特許請求の範囲】
【請求項１】
径方向に複数の層を有する多層管であって、
前記複数の層のうち最内層は、密度が０．９４ｇ／ｃｍ３より大きい架橋ポリエチレンを主成分とするとともに、径方向の厚さが０．６ｍｍ以上であり、
他の一層として、前記最内層より外層側に配置されるとともに、密度が０．９２５〜０．９３５ｇ／ｃｍ３の架橋ポリエチレンを主成分とする層を有し、
３点曲げ試験において測定された荷重が２００Ｎ以下であることを特徴とする給水給湯用樹脂管。
【請求項２】
耐塩素水性評価試験（試験温度１１５℃、塩素濃度３ｐｐｍ、ｐＨ６．５〜６．８、円周応力１ＭＰａ）において、９００時間以上の寿命を有していることを特徴とする請求項１に記載の給水給湯用樹脂管。
【請求項３】
前記最内層の厚さが１．４ｍｍ以上であり、クリープ強度に関する規定であるＪＩＳ  Ｋ６７６９：２００４及びＪＩＳ  Ｋ６７８７：２００４を満たしていることを特徴とする請求項１又は２に記載の給水給湯用樹脂管。
【請求項４】
外径、内径、及び厚さが、ＪＩＳ  Ｋ６７６９：２００４のＰＮ１５／ＸＭ種、あるいはＪＩＳ  Ｋ６７８７：２００４のＸＭ種の規格内であることを特徴とする請求項１〜３のいずれか一項に記載の給水給湯用樹脂管。
【請求項５】
前記多層管は二層からなることを特徴とする請求項１〜４のいずれか一項に記載の給水給湯用樹脂管。
【発明の詳細な説明】
【技術分野】
【０００１】
本発明は、給水給湯用配管として好適に用いられる樹脂管に関する。
【背景技術】
【０００２】
現在、新築の住宅の９０％以上に給湯器が設置されており、配管材である樹脂管も、耐熱性に優れる架橋ポリエチレン管やポリブテン管を用いるのが主流となっている。このような給水給湯用樹脂管に求められる耐用年数は、２５年とも３０年とも言われており、さらに最近の住宅のロングライフ化に伴って、それ以上の値も要求されるようになっている。
【０００３】
給水給湯用樹脂管には、耐熱性だけではなく、内部に水道水が流通されるので、その材料に耐塩素水性が求められる。そのため、通常給水給湯用樹脂管に使用されているポリエチレンの耐塩素水性を高めるためには、ポリエチレンの密度が高いものを使用する必要がある。しかし、密度を高めると、ポリエチレン管の柔軟性が悪くなり、現場での作業性を極端に悪くする。すなわち、ポリエチレン管の耐塩素水性と柔軟性とは、いわゆるトレードオフ（二律背反）の関係にある。これらの条件に対して、従来、耐塩素水性及び柔軟性が必要とされる配管、例えば、管壁を二層で構成した配管が提案され、一般的には、内層にある程度耐塩素水性に優れた材料を使用し、外層に柔軟性を有する材質を使用したものが提案されてきた。
【０００４】
具体的には、給水給湯用樹脂管を複層構造にして、前記耐塩素水性と柔軟性とのバランスをとろうとする技術が開示されている。特許文献１には、内層が、密度０．９１〜０．９４ｇ／ｃｍ３であるシラン架橋ポリエチレンから構成され、外層が柔軟性のシラン架橋ポリオレフィンから構成される給水給湯用管状体が開示されている。特許文献２には、内周面層及び外周面層が、（ａ）少なくとも一種以上のオレフィン共重合体からなるベースポリマーと、（ｂ）有機不飽和シラン及び遊離ラジカル発生剤を含有させたキャリアポリマーＡと、（ｃ）シラノール縮合触媒及び酸化防止剤を含有させたキャリアポリマーＢと、からなる組成物をベースポリマーの結晶融点よりも高い温度において溶融混合して成形し、次いで、水分と接触させて架橋し、密度が０．８６０〜０．８８５ｇ／ｃｍ３である柔軟性シラン架橋ポリオレフィンからなり、内周面層が密度０．８８５〜０．９１０ｇ／ｃｍ３であるポリエチレンを用いた柔軟性シラン架橋ポリオレフィンからなる給水給湯用ホースが開示されている。
【特許文献１】特開２００１−２８９３６７号公報
【特許文献２】特開２００１−１０８１６０号公報
【発明の開示】
【発明が解決しようとする課題】
【０００５】
しかし、これら特許文献に開示されている二層構造を有する管状体は、柔軟性には優れているが、内層に用いられるシラン架橋ポリオレフィン管の密度が０．９４ｇ／ｃｍ３以下である。ポリエチレンの密度が０．９４ｇ／ｃｍ３以下のものは、低密度から中密度のポリエチレンに分類されており、近年の樹脂管のロングライフ化から出る要求に対して、内層管として利用するには耐塩素水性が不十分であるという問題があった。
【０００６】
また、ポリエチレンを使用した内層管の密度が０．９４ｇ／ｃｍ３以下であるものは、耐熱間内圧クリープ性能が低いため、内層管としての強度が不十分であるという問題があった。低中密度のポリエチレン管を内層に用いると、樹脂管に水道水を流通して内圧をかけたときに円周方向に引っ張り応力が作用し、この負荷を長時間加えることによって、樹脂管が徐々に塑性変形して遂には破壊に至るからである。
【０００７】
これらの問題を解決するために、上記特許文献では、樹脂管の柔軟性を維持するために内層管の樹脂の密度はそのままにしつつ、外層管で内層管に不足していた耐塩素水性及び耐熱間内圧クリープ性能を補うように、樹脂管全体の厚さに占める内層管の厚さに対して極端に厚い外層管を使用する構成をとっていた。しかし、斯かる構成をとっているため、複層構造の管の総厚みが大きなものにならざるを得ず、したがって、給水給湯用樹脂管を設置する限られたスペース内に、さらに余分な空間を占めてしまうという問題があった。また、このような、総厚みの大きな給水給湯用樹脂管は、従来市中に流通している、ＪＩＳ規格等に規定されている配管継手や、他の配管との適合性が悪く、専用の継手等を必要とする場合があるという問題があった。
【０００８】
本発明は、前記諸点に鑑みてなされたものであり、その目的とするところは、柔軟性及び耐塩素水性に優れていると共に、管の断面寸法と耐熱間内圧クリープ性能とをＪＩＳの規格に適合させることで汎用性にも優れている、給水給湯用樹脂管を提供することにある。
【課題を解決するための手段】
【０００９】
本発明者は、鋭意検討した結果、径方向に複数の層を有する多層管において、最内層を構成する樹脂及びこの樹脂の密度を規定し、さらに、最内層の厚さを所定の厚さ以上とし、一方で、最内層より外層側に配置される層に柔軟性のある材質を使用すると共に、樹脂管全体の外径、内径及び厚さをＪＩＳの所定の規格に適合させることにより、上記課題を解決できることを見出し、本発明を完成させた。
【００１０】
以下、本発明について説明する。尚、以下、本発明の「給水給湯用樹脂管」を「樹脂管」という場合がある。
【００１１】
請求項１の発明は、径方向に複数の層を有する多層管であって、複数の層のうち最内層は、密度が０．９４ｇ／ｃｍ３より大きい架橋ポリエチレンを主成分とするとともに、径方向の厚さが０．６ｍｍ以上であり、他の一層として、最内層より外層側に配置されるとともに、密度が０．９２５〜０．９３５ｇ／ｃｍ３の架橋ポリエチレンを主成分とする層を有し、３点曲げ試験において測定された荷重が２００Ｎ以下である給水給湯用樹脂管により、課題を解決しようとするものである。
【００１２】
本発明の給水給湯用樹脂管の最内層の「主成分」とは、質量基準で５０％以上の原料成分のことをいう。本発明の給水給湯用樹脂管の最内層の主成分は、密度が０．９４ｇ／ｃｍ３より大きい架橋ポリエチレンであることを規定しているが、より好ましくは、密度が０．９４５ｇ／ｃｍ３以上、一方、０．９６ｇ／ｃｍ３以下の架橋ポリエチレンである。架橋ポリエチレンの密度は、０．９４ｇ／ｃｍ３以上であれば耐塩素水性が飛躍的に向上するため、本発明の課題を解決することができるが、他方、密度が高くなるにつれて樹脂管が硬くなり、柔軟性が損なわれて施工性が低下する傾向にある。
【００１３】
本発明の樹脂管の最内層の「径方向の厚さ」は、０．６ｍｍ以上と規定しているが、厚さはこれに限られず、最内層の厚さはより厚いほうが耐塩素水性が向上するため、０．８ｍｍ以上であれば、より好ましい。また、耐塩素水性を十分に確保しつつも樹脂管の柔軟性を重視する場合には、最内層の径方向の厚さは、例えば、樹脂管全体の径方向の厚さの４／５以下であることが好ましい。
【００１４】
本発明の給水給湯用樹脂管の、最内層より外層側に配置される他の一層の主成分は、密度が０．９２５〜０．９３５ｇ／ｃｍ３の架橋ポリエチレンである。樹脂管の最内層に高密度ポリエチレンを使用するため、樹脂管全体に柔軟性を持たせて施工性をよくするために、最内層より外側に配置される層には、低密度又は中密度の架橋ポリエチレンを主成分とする樹脂を使用する必要があるからである。
【００１５】
「３点曲げ試験」とは、１００ｍｍの間隔で支点を設け、支点上に樹脂管を置き、樹脂管の支点間の中心に、変形速度５０ｍｍ／分で荷重を加え、樹脂管上の支点間の中心において、樹脂管が１０ｍｍ撓んだ時の荷重を測定することにより、樹脂管の柔軟性を測定する試験のことをいう。また、「３点曲げ試験において測定された荷重が２００Ｎ以下」と規定するのは、２００Ｎよりも強い荷重でなければ曲がらない樹脂管は、給水給湯用樹脂管としては、柔軟性が低く、施工しにくいことを意味する。
【００１６】
請求項２に記載の発明は、請求項１に記載の給水給湯用樹脂管において、耐塩素水性評価試験（試験温度１１５℃、塩素濃度３ｐｐｍ、ｐＨ６．５〜６．８、円周応力１ＭＰａ）において、９００時間以上の寿命を有していることを特徴とする。
【００１７】
「耐塩素水性評価試験」は、ＢＯＤＹＣＯＴＥ  ＰＯＬＹＭＥＲ社（スウェーデンの樹脂管評価機関）の耐塩素水性評価試験に基づいて行い、９００時間以上耐え得る樹脂管を合格とするものである。具体的には、次亜塩素酸ナトリウム溶液（塩素濃度：３ｐｐｍ、ｐＨ６．５〜６．８）を閉ループ内で循環させる。閉ループの中に、樹脂管を載置し、樹脂管の円周応力が１ＭＰａになるように閉ループ内の圧力を調整し、閉ループ内の温度は１１５℃で試験を行う。
【００１８】
請求項３に記載の発明は、請求項１又は２に記載の給水給湯用樹脂管において、最内層の厚さが１．４ｍｍ以上であり、クリープ強度に関する規定であるＪＩＳ  Ｋ６７６９：２００４及びＪＩＳ  Ｋ６７８７：２００４を満たしていることを特徴とする。
【００１９】
所定の耐塩素水性のみならず、所望の耐熱間内圧クリープ性能をも満たして長期に亘る耐久性を確保するためには、樹脂管の最内層の径方向の厚さは１．４ｍｍ以上であることが好ましい。また、最内層の径方向の厚さは、例えば、樹脂管全体の径方向の厚さの２／３以上であることが好ましい。
【００２０】
請求項４に記載の発明は、請求項１〜３のいずれか一項に記載の給水給湯用樹脂管において、外径、内径、及び厚さが、ＪＩＳ  Ｋ６７６９：２００４のＰＮ１５／ＸＭ種、あるいはＪＩＳ  Ｋ６７８７：２００４のＸＭ種の規格内であることを特徴とする。
【００２１】
請求項５に記載の発明は、請求項１〜４のいずれか一項に記載の給水給湯用樹脂管において、多層管は二層からなることを特徴とする。
【発明の効果】
【００２２】
請求項１に記載の発明によれば、柔軟性及び耐塩素水性に優れている給水給湯用樹脂管を提供することができる。
【００２３】
請求項２に記載の発明によれば、所定以上の耐塩素水性を有する給水給湯用樹脂管を提供することができる。
【００２４】
請求項３に記載の発明によれば、最内層に十分な厚みを持たせることで、十分な耐塩素水性を確保しつつも、ＪＩＳの規格を満たす耐熱間内圧クリープ性能を有する給水給湯用樹脂管を提供することができる。
【００２５】
請求項４に記載の発明によれば、管の断面寸法をＪＩＳの規格に適合させることで、汎用性にも優れている給水給湯用樹脂管を提供することができる。
【００２６】
請求項５に記載の発明によれば、多層管を二層管とすることで、樹脂管の成形が容易となり、低コストで優れた性能を有する給水給湯用樹脂管を提供することができる。
【００２７】
本発明のこのような作用及び利得は、次に説明する発明を実施するための最良の形態から明らかにされる。
【発明を実施するための最良の形態】
【００２８】
以下、本発明を実施形態に基づき説明するが、以下に説明するものは本発明の実施形態の一例であって、本発明はその要旨を超えない限り以下の説明になんら限定されるものではない。
【００２９】
本発明の給水給湯用樹脂管は、径方向に複数の層を有する多層管であって、複数の層のうち最内層は、密度が０．９４ｇ／ｃｍ３より大きい架橋ポリエチレンを主成分とするとともに、径方向の厚さが０．６ｍｍ以上であり、他の一層として、最内層より外層側に配置されるとともに、密度が０．９２５〜０．９３５ｇ／ｃｍ３の架橋ポリエチレンを主成分とする層を有し、３点曲げ試験において測定された荷重が２００Ｎ以下である。
【００３０】
最内層の材質には、ポリエチレンを構成する分子鎖に架橋構造を有する架橋ポリエチレンを使用する。この架橋ポリエチレンは、所定の密度範囲を満たしていれば、その種類は限定されない。架橋構造としては、シラン架橋、ジビニルベンゼン架橋、過酸化物架橋等が挙げられる。架橋ポリエチレンは、一般には、ポリエチレンを変性化合物（シラン化合物、過酸化物等）と共に、有機過酸化物等の重合開始剤や架橋触媒等を共存させて成形し、加熱等により架橋反応させることによって架橋ポリエチレンとすることができる。また、必要に応じて、紫外線吸収剤や酸化防止剤等の公知の添加剤を混ぜてもよい。
【００３１】
最内層に用いる架橋ポリエチレンの密度は、０．９４ｇ／ｃｍ３より大きいことが必要である。密度が０．９４ｇ／ｃｍ３より大きければ、従来の低中密度架橋ポリエチレンを用いた樹脂管、すなわち密度が０．９４ｇ／ｃｍ３以下の樹脂管と比べて耐塩素水性が飛躍的に向上する。
【００３２】
最内層に用いる架橋ポリエチレンの径方向の厚さは、０．６ｍｍ以上であることが必要とされる。最内層を、密度が０．９４ｇ／ｃｍ３より大きく、径方向の厚さが０．６ｍｍ以上の架橋ポリエチレンとすれば、少なくとも耐塩素水性を十分に満たす給水給湯用樹脂管を提供することができる。また、最内層の径方向の厚さは、樹脂管全体の径方向の総厚みの２／３以上、４／５以下であることが好ましい。
【００３３】
一方、最内層より外層側に配置される層（以後、「最内層以外の層」という。）は、樹脂管として柔軟性に富むもの、つまり３点曲げ試験において測定された荷重が２００Ｎ以下を満足するように設計すればよく、層数及び「他の一層」を配置する位置については、特に限定されない。最内層以外の層の材質は、例えば、低中密度架橋ポリエチレンが挙げられる。最内層に用いる高密度架橋ポリエチレンは、樹脂管を硬くしてしまうため、施工性を向上させるためには、最内層の厚さは可能な範囲で薄くしつつも、最内層以外の層には、これよりも柔軟性に富んだ低中密度架橋ポリエチレンを用いるとよい。
【００３４】
最内層以外の層の材質には、樹脂管全体に柔軟性を持たせるために、通常、熱可塑性樹脂として、ポリエチレン、ポリ塩化ビニル、ポリスチレン、ポリプロピレン、メタクリル樹脂、ポリカーボネート、ポリアミド、ポリアセタール、フッ素樹脂等が用いられる。また、熱硬化性樹脂として、尿素樹脂、フェノール樹脂、不飽和ポリエステル樹脂、ポリウレタン、アルキド樹脂、エポキシ樹脂、メラミン樹脂等が用いられる。なかでも、分子構造の類似したポリエチレンが成形性からも好ましい。
【００３５】
最内層以外の層に密度０．９４ｇ／ｃｍ３以下の架橋ポリエチレンを用いれば、最内層で用いる密度が０．９４ｇ／ｃｍ３より大きい架橋ポリエチレンと、分子構造及び架橋形態の類似から成形性もよく、かつ非架橋の熱可塑性樹脂に比べ、耐塩素水性と耐熱間内圧クリープ性能も有利となり、好ましい。
【００３６】
最内層以外の層の層数、各層の材質及び密度等は、３点曲げ試験において測定された荷重が２００Ｎ以下を満たすように適宜制御すればよい。通常一層以上、好ましくは二層以上、さらに好ましくは三層以上、一方、通常、五層以下、好ましくは、四層以下である。上記の層数とすることによって、樹脂管の柔軟性を精密に制御しやすくなる。なかでも、樹脂管の製造が容易である点で、一層であることが最も好ましい。尚、各層の形成は、通常、各層同士で材質、及び／又は材質の密度を変化させることにより形成する。好ましくは、各層に全て架橋ポリエチレンを使用し、密度は樹脂管に柔軟性を付与するために適宜制御する。例えば、外層になるにしたがって、密度を下げると樹脂管に柔軟性を付与する点で好ましい。本発明において、例えば、最内層以外の層数を二層とした場合、二層ともに架橋ポリエチレンを使用し、最内層に隣接する層の密度を０．９３５ｇ／ｃｍ３、最外層の密度を０．９２５ｇ／ｃｍ３とすれば、樹脂管に柔軟性を付与しやすくなる。
【００３７】
「他の一層」を配置する位置については、外部環境に対する、耐熱性、耐腐食性の点から、最外層に配置することが好ましい。
【００３８】
最内層以外の層の径方向の厚さは、樹脂管の径方向の総厚みから最内層の厚さを差し引いた厚さになり、その樹脂管の用途に応じた仕様によって異なる。
【００３９】
最内層以外の層の材質、密度及び径方向の厚さは、所定の密度及び径方向の厚さを満たした最内層とともに３点曲げ試験を行ったときに、測定される荷重が２００Ｎ以下となるように、上記の材質、密度範囲及び径方向の厚さ範囲から適宜選択される。３点曲げ試験とは、樹脂管の柔軟性を測定する試験であるが、その具体的試験方法は、「評価方法」の記載で詳述する。
【００４０】
本発明では、樹脂管の最内層は、耐塩素水性を具備しつつ、最内層及び最内層以外の層それぞれの材質、密度及び径方向の厚さのバランスにより、樹脂管の柔軟性をも確保した給水給湯用樹脂管を提供する。したがって、最内層の架橋ポリエチレン管の密度及び径方向の厚さ、並びに、最内層以外の層の材質、密度及び径方向の厚さを、それぞれ適宜制御して、選択された最内層と最内層以外の層の組み合わせによって、樹脂管の柔軟性を確保する。よって、樹脂管の柔軟性を確保するための具体的方法は、最内層及び最内層以外の層夫々の材質、密度及び径方向の厚さの組み合わせから、多数考えられる。
【００４１】
例えば、最内層を硬くした場合、最内層以外の層の材質、密度及び径方向の厚さの選択の自由度は小さくなる。逆に、最内層を柔らかくする場合、最内層以外の層の材質、密度及び径方向の厚さの自由度は大きくなる。つまり、最内層の密度を大きくして硬くした場合、最内層以外の層の密度を小さくする、及び／又は、最内層の径方向の厚さをできる限り小さくして最内層以外の層の径方向の厚さを大きくすることもできる。このようにして導いた、最内層と最内層以外の層の様々な組み合わせを用いて成形した樹脂管のうち、３点曲げ試験において測定された荷重が２００Ｎ以下になるような組み合わせを選択すればよい。
【００４２】
本発明の給水給湯用樹脂管は、耐塩素水性評価試験（試験温度１１５℃、塩素濃度３ｐｐｍ、ｐＨ６．５〜６．８、円周応力１ＭＰａ）において、９００時間以上の寿命を有していてもよい。
【００４３】
耐塩素水性評価試験は、ＢＯＤＹＣＯＴＥ  ＰＯＬＹＭＥＲ社（スウェーデンの樹脂管評価機関）の耐塩素水性評価試験に基づいて行い、９００時間以上耐え得る樹脂管を合格とした。具体的試験方法は、「評価方法」の記載で詳述する。この基準に基づけば、所定以上の耐塩素水性を有する給水給湯用樹脂管を提供することができる。
【００４４】
また、本発明の給水給湯用樹脂管は、最内層の厚さが１．４ｍｍ以上であり、クリープ強度に関する規定であるＪＩＳ  Ｋ６７６９：２００４及びＪＩＳ  Ｋ６７８７：２００４を満たしていてもよい。本発明の給水給湯用樹脂管は、最内層の厚さが少なくとも０．６ｍｍ以上であることを要求している。一方、所定の耐塩素水性だけでなく、所望の耐熱間内圧クリープ性能をも満たして長期に亘る耐久性を確保するためには、樹脂管の最内層の径方向の厚さは１．４ｍｍ以上であることが好ましい。また、最内層の径方向の厚さは、例えば、樹脂管全体の径方向の厚さの２／３以上であることが好ましい。このことにより、最内層に十分な厚みを持たせることで、十分な耐塩素水性を確保しつつも、ＪＩＳの規格を満たす耐熱間内圧クリープ性能を有する給水給湯用樹脂管を提供することができる。
【００４５】
本発明の給水給湯用樹脂管は、外径、内径、及び厚さが、ＪＩＳ  Ｋ６７６９：２００４のＰＮ１５／ＸＭ種、あるいはＪＩＳ  Ｋ６７８７：２００４のＸＭ種の規格内であってもよい。
【００４６】
管の断面寸法、例えば、呼び径、管の外径、全体の厚さ等をＪＩＳの規格に適合させれば、ＪＩＳ規格等に規定されている配管継手や、他の配管との適合性がよくなり、給水給湯用樹脂管として汎用性に優れて好ましい。
【００４７】
さらに、本発明の給水給湯用樹脂管は、多層管は二層からなっていてもよい。
【００４８】
多層管を二層管とすることで、樹脂管の成形が容易となり、低コストで優れた性能を有する給水給湯用樹脂管を提供することができるため、好ましい。
【実施例】
【００４９】
以下、本発明の実施例について説明する。本発明に係る給水給湯用樹脂管は、上述した最内層を内層とし、最内層以外の層を外層とする、二層管である。
【００５０】
（製造方法)
本発明による給水給湯用樹脂管は、共押し出し成形により製造した。これらの内層樹脂及び外層樹脂それぞれに単軸押出機を用いた同時押し出しによる成形で、表１に示すような内層厚みと外層厚みを有する、外径１７ｍｍの樹脂管を製造した。その後、得られた管を、８０℃以上の温水浸漬による架橋処理を行うことで、内外層とも架橋ポリエチレンからなる樹脂管を得た。
【００５１】
（原材料)
内層管の樹脂材には、密度が０．９４５ｇ／ｃｍ３のシラン架橋性エチレン系重合体樹脂ペレット（三菱化学株式会社製「リンクロン  ＸＨＥ７４０Ｎ」）１００質量部に、シラノール縮合触媒のマスターバッチ（三菱化学株式会社製「リンクロン  ＨＺ０８２」）５質量部を添加したものを用いた。一方、外層樹脂には、密度が０．９３０ｇ／ｃｍ３のシラン架橋性エチレン系重合体樹脂ペレット（三菱化学株式会社製「リンクロン  ＸＬＥ８３０Ｎ」）１００質量部に、シラノール縮合触媒のマスターバッチ（三菱化学株式会社製「リンクロン  ＬＬＺ０３０」）５質量部を添加したものを用いた。
【００５２】
（評価方法）
（１）耐塩素水性試験
耐塩素水性試験は、ＢＯＤＹＣＯＴＥ  ＰＯＬＹＭＥＲ社（スウェーデンの樹脂管評価機関）の耐塩素水性評価試験において、９００時間経過した時点で樹脂管が破損しなかったものを合格とした。具体的には、塩素濃度：３ｐｐｍ、ｐＨ６．５〜６．８の次亜塩素酸ナトリウム溶液を閉ループ内で循環させる。閉ループの中には、樹脂管を載置し、樹脂管の円周応力が１ＭＰａになるように閉ループ内の圧力を調整し、閉ループ内の温度を１１５℃として試験を行った。
試験条件は、
試験温度：１１５℃
塩素濃度：３ｐｐｍ
ｐＨ６．５〜６．８
円周応力：１ＭＰａ
とした。合格したものを「○」で示し、不合格を「×」で示す。
【００５３】
（２）３点曲げ試験（柔軟性）
３点曲げ試験では、１００ｍｍの間隔で支点を設け、支点上に樹脂管を置き、樹脂管の支点間の中心に、変形速度５０ｍｍ／分で荷重を加え、樹脂管上の支点間の中心において、樹脂管が１０ｍｍ撓んだ時の荷重を測定することにより、樹脂管の柔軟性を測定した。
【００５４】
（３）耐熱間内圧クリープ性能試験
耐熱間内圧クリープ性能は、ＪＩＳ  Ｋ６７６９あるいはＪＩＳ  Ｋ６７８７に記載の試験温度９５℃で、試験時間１時間の熱間内圧クリープ検査にて評価した。合格したものを「○」で示し、不合格を「×」で示す。
【００５５】
このようにして得られた架橋ポリエチレン樹脂管の性能試験を行い、結果を表１にまとめた。尚、比較例１及び３は、単層管である。
【００５６】
【表１】
2007253423.tif 000002
【００５７】
（評価結果）
表１から、実施例１及び実施例２は、内層の密度が０．９４ｇ／ｃｍ３より大きく、且つ、径方向の厚さが０．６ｍｍ以上であるため、本発明の条件を満たしており、３点曲げ試験による測定荷重も２００Ｎ以下であることから、耐塩素水性と柔軟性に優れていることが分かる。実施例３は、内層の密度が０．９４ｇ／ｃｍ３より大きく、且つ、径方向の厚さは、本発明に規定の厚さ１．４ｍｍ以上であることから、耐塩素水性と柔軟性に優れているだけでなく、耐熱間内圧クリープ性能をも十分に満たす、優れた樹脂管であることが分かる。
【００５８】
一方、比較例１〜３は、本発明の要求性能を満たさない。すなわち、比較例１は、密度が０．９４ｇ／ｃｍ３以下の架橋ポリエチレンからなる単層管であり、柔軟性には優れているが、管の密度が０．９４ｇ／ｃｍ３以下であるために、十分な耐塩素水性を発揮できないことが分かる。比較例２は、内層の密度が０．９４ｇ／ｃｍ３より大きい架橋ポリエチレンからなる二層管であるが、内層の径方向の厚さが０．６ｍｍ以下であるために、これも十分な耐塩素水性を発揮できない。また、比較例３は、密度が０．９４ｇ／ｃｍ３より大きい架橋ポリエチレンからなる単層管で、管の径方向の厚さは２．１ｍｍと、本発明に規定の厚さ１．４ｍｍ以上の基準を十分に満たしてはいるが、厚さが厚すぎるために、管が柔軟性を失い、３点曲げ試験による測定荷重が２００Ｎを超えてしまう結果となった。したがって、これら比較例１〜３による樹脂管は、耐塩素水性又は耐熱間内圧クリープ性能を満たさないことが分かった。
【００５９】
以上、現時点において、もっとも、実践的であり、かつ、好ましいと思われる実施形態に関連して本発明を説明したが、本発明は、本願明細書中に開示された実施形態に限定されるものではなく、請求の範囲および明細書全体から読み取れる発明の要旨或いは思想に反しない範囲で適宜変更可能であり、そのような変更を伴う給水給湯用樹脂管もまた本発明の技術的範囲に包含されるものとして理解されなければならない。